(57)【要約】【課題】  無線ＬＡＮで使用されている、周波数が２．４５ＧＨｚおよび５．２ＧＨｚの範囲の電磁波に対して、断熱性に優れた複層ガラス構成の透明な電磁波吸収板を提供する。【解決手段】  一対の透明な板ガラスが周縁端部に配設されているスペーサを介して隔置され、一対の板ガラスの間に密封された中空層が形成されてなる複層ガラスにおいて、板ガラスの厚みが２〜２０ｍｍの範囲にあり、中空層の厚みが５〜１５ｍｍの範囲にあり、一対の板ガラスのどちらか一方の板ガラスに、２０〜２ｋΩ／□の範囲の抵抗膜が形成され、該抵抗膜は板ガラスの中空層側の面に形成されてなる無線ＬＡＮに用いる電磁波吸収板である。【選択図】  図１
2007324570.tif 000002
【特許請求の範囲】
【請求項１】
一対の透明な板ガラスが周縁端部に配設されているスペーサーを介して隔置され、一対の板ガラスの間に密封された中空層が形成されてなる複層ガラスにおいて、板ガラスの厚みが２〜２０ｍｍの範囲にあり、中空層の厚みが５〜１５ｍｍの範囲にあり、一対の板ガラスのどちらか一方の板ガラスに、２０〜２ＫΩ／□の範囲の抵抗膜が形成され、該抵抗膜は板ガラスの中空層側の面に形成されてなることを特徴とする無線ＬＡＮに用いる電磁波吸収板。
【請求項２】
（１）抵抗膜を形成した板ガラスの厚みが２ｍｍ以上８ｍｍ未満、中空層の厚みが５ｍｍ〜１５ｍｍの範囲にあり、抵抗膜の抵抗値が２０〜２ｋΩ／□の範囲にあるか、または、（２）抵抗膜を形成した板ガラスの厚みが８ｍｍ以上１５ｍｍ未満で、中空層の厚みが５ｍｍ以上８ｍｍの範囲にあり、抵抗膜の抵抗値が２０〜２ｋΩ／□の範囲にあるか、または、（３）抵抗膜を形成した板ガラスの厚みが８ｍｍ以上２０ｍｍ以下で、中空層の厚みが８ｍｍ以上１５ｍｍ以下で、抵抗膜の抵抗値が２０〜６００Ω／□の範囲にあって、かつ２．４５ＧＨｚの電磁波の吸収量が１０ｄＢ以上であることを特徴とする請求項1に記載の無線ＬＡＮに用いる電磁波吸収板。
【請求項３】
（４）中空層が５〜１５ｍｍの範囲にあり、抵抗膜を形成した板ガラスの厚みが８ｍｍを超え１５ｍｍ未満の範囲にあり、抵抗膜の抵抗値が１００〜２ＫΩ／□の範囲にあるか、または、（５）中空層の厚みが５ｍｍ〜１５ｍｍの範囲にあり、抵抗膜を形成した板ガラスの厚みが２ｍｍ以上８ｍｍ以下の範囲にあり、抵抗膜の抵抗値が２０〜２ＫΩ／□の範囲にあるか、または、（６）中空層が５ｍｍ〜１５ｍｍの範囲にあり、抵抗膜を形成した板ガラスの厚みの範囲が１５ｍｍ以上２０ｍｍ以下の範囲にあり、抵抗膜の抵抗値が２０〜６００Ω／□のの範囲にあって、かつ５．２ＧＨｚの電磁波の吸収量が１０ｄＢ以上であることを特徴とする請求項1に記載の無線ＬＡＮに用いる電磁波吸収板。
【請求項４】
抵抗膜が誘電体膜、金属膜、誘電体膜の順に板ガラスに成膜されてなることを特徴とする請求項１乃至請求項３のいずれかに記載の無線ＬＡＮに用いる電磁波吸収板。
【請求項５】
金属膜がＣｒまたはＡｌでなることを特徴とする請求項１乃至４のいずれかに記載の無線ＬＡＮに用いる電波吸収板。
【請求項６】
室内で発生する無線ＬＡＮの電磁波を吸収して室外にもれるのを防ぐために、抵抗膜を形成した板ガラスを室内側に配置するようにしたことを特徴とする請求項１ないし請求項５のいずれかに記載の無線ＬＡＮに用いる電磁吸収板の施工方法
【発明の詳細な説明】
【技術分野】
【０００１】
本発明は、主に建物の外壁の開口部あるいは屋内の間仕切り等に用いるための、透明な無線ＬＡＮに用いるための電磁波吸収板に関する。
【背景技術】
【０００２】
近年、情報伝達技術の飛躍的進歩に伴い、多様な情報伝達が可能となっている。なかでも無線による情報伝達は、利便性の観点から、非常に優れ、盛んに利用されている。
【０００３】
無線による情報伝達の手段としては、携帯電話、ＰＤＡ（携帯情報端末）、無線ＬＡＮ、放送波、自動車レーダー、ＥＴＣ車載装置、および様々な電子機器などがあげられる。
【０００４】
一方、これら無線による情報伝達の普及にともない、無線による情報伝達に用いられる機器から発せられる電磁波は、建物の開口部から建物内に侵入して、他の電子機器の電磁ノイズとなるため、電磁波を効果的に吸収できる透明性を有する電磁波吸収板が望まれている。
【０００５】
無線による情報伝達のなかでも、無線ＬＡＮ（構内情報通信網）は、室内におけるＬＡＮ工事（コードの配線工事など）が不要なため、オフィスや一般家庭内において、コスト削減や使い易さに大きく貢献している。
【０００６】
しかしながら、無線ＬＡＮは、室内においては反射材（机、ロッカー、イス等）の影響によるＬＡＮスピードの低下、室外への電波漏洩による盗聴、ビルや建物間の電波干渉（２．４５ＧＨｚ帯域は４チャンネルのため）による弊害、外部からの不正アクセスやなりすまし等の発生など、多くの問題が発生する。
【０００７】
このような問題の対策として、ＰＣ（パーソナルコンピュータ）などの通信端末とサーバとの間での発行者証明書の交換、データの暗号化または定期的な暗号キ−の自動変更、ＩＤやパスワードの発行等で対策を実施している。
【０００８】
しかし、発行者証明書の交換は、機種の互換性がなく、異機種の間では困難である。また、データの暗号化、定期的な暗号キ−の自動変更、ＩＤやパスワードなどの対策は、第三者によって解読されてしまうという危険性が伴う。
【０００９】
このため、室内の間仕切りやビルや建物などの開口部に、透明な電磁波吸収板を配置し、外部に情報が漏れないようにすることが必要とされている。
【００１０】
また、近年、省エネルギーの観点から、開口部に断熱性に優れた複層ガラスが用いられることが多く、このような複層ガラス構成の電磁波吸収板として、特許文献１には、到来した電磁波を吸収させる吸収材と、到来した電磁波を反射させる反射材とを、吸収すべき電磁波の波長の１／４に相当する間隔で隔てて配置した、λ／４型電磁波吸収体が開示されている。
【００１１】
λ／４型電磁波吸収体を用いた場合、その吸収体の厚さは波長の１／４の大きさを必要とするため、無線ＬＡＮの利用中心周波数が２．４５ＧＨｚの場合は、約３１ｍｍの厚さが必要となる。従ってこの吸収体を間仕切りや建築物の窓、壁等へ取り付けるには厚みが厚すぎるという欠点がある。
【００１２】
また、特許文献２には、λ／４型電磁波吸収体の厚みを薄くするために、このλ／４型電磁波吸収体の吸収材と反射材の間に、ストライプ状または格子形状に形成された導電性被膜を配設することで、吸収材と反射材との間の実効誘電率を大きくし、その厚みを減じることを実現した提案もされている。
【００１３】
特許文献２に開示されている電磁波吸収体では、λ／４型電磁波吸収体の吸収材と反射材の間にストライプ状または格子形状にコーティングされた導電性被膜を配設することで板厚を減じることが出来るが、その構造自体において複雑であり、作製が煩雑となる。
【００１４】
特許文献３では、電磁波の入射する室外側に電磁吸収層を設け、室内側に電磁反射層を設けるもの、さらには、中空層の代わりに誘電率の高い液体を封入するものが提案されている。
【００１５】
この、特許文献３に開示されている電波吸収ガラスでは、電磁反射層を枠体に導通させる必要があり、さらに、中空層の代わりに誘電率の高い液体をもちいると、断熱性能が劣ってしまう。
【特許文献１】特開２００１−４４７５０号公報
【特許文献２】特開平１０−２７５９９７号公報
【特許文献３】特開平５−３７１７８号公報
【発明の開示】
【発明が解決しようとする課題】
【００１６】
本発明は、特許文献１〜３のような事情に鑑みてなされたものであり、無線ＬＡＮで使用されている、周波数が２．４５ＧＨｚおよび５．２ＧＨｚの範囲の電磁波に対して、断熱性に優れた複層ガラス構成の透明な電磁波吸収板を提供する。
【課題を解決するための手段】
【００１７】
（Ａ）本発明の電磁波吸収板は、一対の透明な板ガラスが周縁端部に配設されているスペーサーを介して隔置され、一対の板ガラスの間に密封された中空層が形成されてなる複層ガラスにおいて、板ガラスの厚みが２〜２０ｍｍの範囲にあり、中空層の厚みが５〜１５ｍｍの範囲にあり、一対の板ガラスのどちらか一方の板ガラスに、２０〜２ＫΩ／□の範囲の抵抗膜が形成され、該抵抗膜は板ガラスの中空層側の面に形成されてなることを特徴とする無線ＬＡＮに用いる電磁波吸収板である。
【００１８】
また、本発明の無線ＬＡＮに用いる電磁波吸収板は、（Ａ）に記載の無線ＬＡＮに用いる電磁波吸収板において、（１）抵抗膜を形成した板ガラスの厚みが２ｍｍ以上８ｍｍ未満、中空層７の厚みが５ｍｍ〜１５ｍｍの範囲にあり、抵抗膜の抵抗値が２０〜２ｋΩ／□の範囲にあるか、または、（２）抵抗膜を形成した板ガラスの厚みが８ｍｍ以上１５ｍｍ未満で、中空層７の厚みが５ｍｍ以上８ｍｍの範囲にあり、抵抗膜の抵抗値が２０〜２ｋΩ／□の範囲にあるか、または、（３）抵抗膜を形成した板ガラスの厚みが８ｍｍ以上２０ｍｍ以下で、中空層７の厚みが８ｍｍ以上１５ｍｍ以下で、抵抗膜の抵抗値が２０〜６００Ω／□の範囲にあって、かつ２．４５ＧＨｚの電磁波の吸収量が１０ｄＢ以上であることを特徴とするであることを特徴とする無線ＬＡＮに用いる電磁波吸収板である。
【００１９】
また、本発明の無線ＬＡＮに用いる電磁波吸収板は、（Ａ）に記載の無線ＬＡＮに用いる電磁波吸収板において、（４）中空層７が５〜１５ｍｍの範囲にあり、抵抗膜を形成した板ガラスの厚みが８ｍｍを超え１５ｍｍ未満の範囲にあり、抵抗膜の抵抗値が１００〜２ＫΩ／□の範囲にあるか、または、（５）中空層７の厚みが５ｍｍ〜１５ｍｍの範囲にあり、抵抗膜を形成した板ガラスの厚みが２ｍｍ以上８ｍｍ以下の範囲にあり、抵抗膜の抵抗値が２０〜２ＫΩ／□の範囲にあるか、または、（６）中空層７が５ｍｍ〜１５ｍｍの範囲にあり、抵抗膜を形成した板ガラスの厚みの範囲が１５ｍｍ以上２０ｍｍ以下の範囲にあり、抵抗膜の抵抗値が２０〜６００Ω／□のの範囲にあって、かつ、５．２ＧＨｚの電磁波の吸収量が１０ｄＢ以上であることを特徴とする無線ＬＡＮに用いる電磁波吸収板である。
【００２０】
また、本発明の無線ＬＡＮに用いる電磁波吸収板は、前記無線ＬＡＮに用いる電磁波吸収板において、抵抗膜が、誘電体膜、金属膜、誘電体膜の順に板ガラスに成膜されてなることを特徴とする電磁波吸収板である。
【００２１】
また、本発明の無線ＬＡＮに用いる電磁波吸収板は、前記無線ＬＡＮに用いる電磁波吸収板において、金属膜がＣｒまたはＡｌでなることを特徴とする無線ＬＡＮに用いる電波吸収板である。
【００２２】
また、本発明の無線ＬＡＮに用いる電磁波吸収板の施工方法は、前記無線ＬＡＮに用いる電磁波吸収板において、室内で発生する無線ＬＡＮの電磁波を吸収して室外にもれるのを防ぐために、抵抗膜を形成した板ガラスを室内側に配置するようにしたことを特徴とする無線ＬＡＮに用いる電磁吸収板の施工方法である。
【発明の効果】
【００２３】
本発明の複層ガラス構成の電磁波吸収板は、簡易な複層ガラスの構成で、１〜１０ＧＨｚの周波数範囲において有効に機能する、透明な電磁波吸収板、特に無線ＬＡＮの周波数２．４５ＧＨｚと５．２ＧＨｚに対して有効な、電磁波吸収板を提供する。
【発明を実施するための最良の形態】
【００２４】
電磁波吸収性能については、例えば無線ＬＡＮ周波数帯域は２．４５ＧＨｚと５．２ＧＨｚ帯域を中心とする周波数帯域が使用されており、前者は特に室内から室外への送信が可能なことから使用頻度が高く、後者は電波法の規制により室内のみの仕様となっている。また、無線ＬＡＮを行われる際に「アクセスポイント」を設けて出力の増幅を行っている。さらには他部位との電磁波の干渉を防いでいる。この時の「アクセスポイント」の出力が２２ｍｗ（０．０２２ｗ）となっているので、この出力に対応する必要がある。この出力は一般の通信機器（携帯電話等）と比較しても、出力が小さいため電磁波吸収性能をー１０ｄＢ（電磁波エネルギーを１／１０に減衰）以上とすれば電磁波吸収体として使用することができる。
【００２５】
また、建物内部において、ＰＨＳ電話やパーソナルコンピューター（ＰＣ）などが構内の無線ＬＡＮなどに使用され、該無線通信に対するＰＣやサーバーの誤動作防止や盗聴防止を目的とする場合、電磁波吸収を必要とする周波数範囲は、１〜１０ＧＨｚである。
【００２６】
本発明の電磁波吸収板が有効になる周波数は、およそ１〜１０ＧＨｚであり、この周波数範囲には、携帯電話の８００ＭＨｚ〜１ＧＨｚ、１．５ＧＨｚ帯、ＰＨＳ電話の１．９ＧＨｚ帯の、ＰＤＡ（情報携帯端末）の２．４５ＧＨｚ帯、ＰＣの無線ＬＡＮに用いる、２．４５ＧＨｚ帯と５．２ＧＨｚ帯があり、さらに、ＥＴＣ車載搭載機器５．８ＧＨｚ帯などである。
【００２７】
特に、本発明の電磁波吸収板は、無線ＬＡＮに用いられている２．４５ＧＨｚ帯と５．２ＧＨｚ帯の電磁波に対して有効に作用するものであり、建物の外壁の開口部などに用いて、建物外への電磁波伝播の防止や、あるいは建物外から進入する電磁波による混線の防止に用いることが望ましい。
【００２８】
本発明の電磁波吸収板は、図１に示すように、透明な誘電体板１と２とが、誘電体板の周辺部にスペーサ３を用いて、ほぼ一定の間隔になるように対向配置された、複層ガラスの構成である。誘電体板１、２とスペーサ３とは接着剤３によって接着され、さらに、スペーサ４と誘電体板１と２によって形成される誘電体板のエッジ付近のスペースには、シーリング材４によってシールされていることが好ましい。接着剤３には、ブチルゴム系の接着剤を、またシーリング材４にはシリコーン系樹脂、ホットメルト系樹脂などを用いることが好ましい。
【００２９】
誘電体板１と２を対向配置する場合、スペーサ３を用いず、弾性シーリング材のみによって対向配置させてもよい。
【００３０】
誘電体板１と２によって形成される中空層７は、空気によって充填されていることが好ましいが、アルゴンガスなどの希ガスで充填されていてもよい。
【００３１】
誘電体板１の中空層７に面した表面には、透明性を有する抵抗被膜６が形成されたものを用いる。
【００３２】
誘電体板１、２には、ソーダ石灰系ガラス、アルミノ珪酸系ガラス、ホウ珪酸系ガラス等のガラス板や、ポリカーボネイト板やアクリル板などの透明な各種プラスティック板が使用できる。
【００３３】
誘電体板１、２の厚みは、電磁波を吸収する性能を発現させるのに重要であり、このため、図２や図３に示すように、誘電体板１１、１２を積層させて、あるいは誘電体板２０、２２を積層させて、誘電体板の厚みを調整し、電磁波を吸収する性能を最適にすることが望ましい。
【００３４】
誘電体板の積層は、例えば、ポリビニルブチラールあるいはＥＶＡ等の中間膜を用いて、積層することができる。
【００３５】
積層する誘電体には前述した、ソーダ石灰系ガラス、アルミノ珪酸系ガラス、ホウ珪酸系ガラス等のガラス板や、ポリカーボネイト板やアクリル板などの透明な各種プラスティック板から、１種以上の誘電体板を選択して行うことができ、例えば、ガラス板とガラス板、板ガラスとプラスティック板、あるいはプラスティック板同士を積層する。
【００３６】
誘電体板１の表面に形成される抵抗被膜６は、Ａｇ、Ａｕ、Ｃｒ、Ｔｉ、Ａｌ、Ｃｕ、ＳＵＳ、Ｎｉ等から選ばれる１種類以上の金属で成る透明性の金属膜、または、該金属膜とＺｎＯ、ＳｎＯ２、Ｉｎ２Ｏ３、ＴｉＯ２、Ｂｉ２Ｏ３、Ｔａ２Ｏ３、ＷＯ３、ＺｎＳ等の金属酸化物膜とを積層した多層薄膜を用いることができる。
【００３７】
多層膜としては、たとえばＺｎＯ膜／Ａｇ膜／ＺｎＯ膜、ＴｉＯ２膜／Ｃｒ膜／ＳｎＯ２膜、ＺｎＯ膜／Ａｌ膜／ＺｎＯ膜、ＳｎＯ２膜／ＴｉＣｒ膜／ＳｎＯ２膜等の３層を積層したもの、ＺｎＯ膜／Ａｇ膜／ＺｎＯ膜／Ａｇ膜／ＺｎＯ膜、ＺｎＯ膜／Ａｌ膜／ＺｎＯ膜／Ａｌ膜／ＺｎＯ膜、ＳｎＯ２膜／Ａｌ膜／ＳｎＯ２膜／Ａｌ膜／ＳｎＯ２膜などの５層を積層したもの、あるいは、ＩＴＯ膜やネサ膜を適選して用いることができる。
【００３８】
前述した抵抗被膜６を形成する手段としては、特定するものではないが、物理蒸着法（スパッタリング法、真空蒸着法など）や化学蒸着法を選択して用いることができる。
【００３９】
また、抵抗被膜を形成した透明な樹脂フィルムを誘電体板に接着してもよい。このときの抵抗被膜も、ガラス板などの透明な樹脂板に形成する抵抗被膜と同じ膜を用いることができる。透明な樹脂フィルムとしては、ポリエチレンテレフタレート（ＰＥＴ）フィルム、ポリエステルフィルムなどを使用することができる。
【００４０】
本発明の電磁波吸収板の電磁波吸収性能は、図４に示すように、抵抗被膜６が形成されている透明な誘電体板１の側から電磁波が入射する場合と、図６に示すように、抵抗被膜６が形成されていない透明な誘電体板２の側から電磁波が入射する場合とがあり、電磁波の吸収量を求めるための等価回路は、それぞれ図５と図７のようになって、異なる。
【００４１】
以後、図４に示す、抵抗被膜６が形成されている透明な誘電体板１の側から電磁波が入射する場合をケース１と呼び、図６に示す、抵抗被膜６が形成されていない透明な誘電体板２の側から電磁波が入射する場合をケース２と呼ぶ。
【００４２】
ケース１の場合、電磁波の吸収量は、次のようにして求められる。ケース１の場合の等価回路は図５のようになる。図５において、電磁波が入射する側と反対側の、透過側自由空間側の誘電体板２の入力インピーダンスＺｇ１は、次の式（１）で求められる。
【００４３】
【数１】
2007324570.tif 000003
【００４４】
ここに、ε２は透明な誘電体板２の複素誘電率であり、μ２は透明な誘電体板２の比透磁率である。また、γ２は、式（２）で求められ、ｊ＝−１１／２であり、λｉは電磁波の波長であり、ｄｇ２は、透明な誘電体板２の厚さ（ｍ）である。
【００４５】
【数２】
2007324570.tif 000004
【００４６】
中空層７への入力インピーダンスＺａｉは式（３）で求められる。
【００４７】
【数３】
2007324570.tif 000005
【００４８】
ここにｄａは中空層７の厚さ（ｍ）である。
【００４９】
透明な誘導体板１に形成された抵抗被膜の中空層７側のインピーダンスＺｒｉは、図５に示す等価回路図から次の式（４）で求められる。
【００５０】
【数４】
2007324570.tif 000006
【００５１】
ここに、Ｚｒは抵抗被膜６の面積抵抗（Ω／□）であり、３７７は空気の特性インピーダンスである。
【００５２】
図４の透明な誘電体板１側（電磁波入射側）の、電磁波の入力インピーダンスＺｘｉは、図５に示す等価回路から、次の式（５）で求められる。
【００５３】
【数５】
2007324570.tif 000007
【００５４】
ここに、ε１は透明な誘電体板１の複素誘電率、μ１は透明な誘電体板の比透磁率である。板ガラスの場合、ε１＝７−０．１ｊ（ｊ＝（−１）１／２）、μ１＝１である。λｉは電磁波の波長であり、ｄｇ１は透明板状体の厚さ（ｍ）である。
【００５５】
さらに、透明な誘電体の表面で反射される電磁波の反射係数Γｉは、次の式（６）で求められる値であり、
【００５６】
【数６】
2007324570.tif 000008
【００５７】
反射係数Γｉ１から、電磁波吸収量Ａｉ１は次の（７）式によって求めることができる。
【００５８】
【数７】
2007324570.tif 000009
【００５９】
次に、ケース２の場合の電磁波の吸収量は、図７に示す等価回路を用いて求める。図７において、電磁波が入射する側と反対側の自由空間側の誘電体板２の入力インピーダンスＺｇｉ１は、次の式（８）で求められる。
【００６０】
【数８】
2007324570.tif 000010
【００６１】
ここに、γ１は、次の式（９）で求められる。
【００６２】
【数９】
2007324570.tif 000011
【００６３】
透明な誘電体板１に形成された抵抗被膜３の入力インピーダンスは次の（１０）式で求められる。
【００６４】
【数１０】
2007324570.tif 000012
【００６５】
また、中空層７表面での入力インピーダンスＺａｉ２は、次の式（１１）で求められる。
【００６６】
【数１１】
2007324570.tif 000013
【００６７】
図６に示す、電磁波が入射する側の透明な誘導体の表面に表面抵抗値Ｚｒ２の抵抗膜を仮想し、この抵抗被膜のインピーダンスを、図７の等価回路から、次式で求められる。
【００６８】
【数１２】
2007324570.tif 000014
【００６９】
さらに、電磁波入射側の透明な誘電体２に入射する電磁波のインピーダンスは、次の式（１３）で求められる。
【００７０】
【数１３】
2007324570.tif 000015
【００７１】
ここに、ε２は透明板状体の複素誘電率、μ２は透明板状体の比透磁率である。板ガラスの場合、ε２＝７−０．１ｊ（ｊ＝（−１）１／２）、μ２＝１である。λｉは電磁波の波長であり、ｄｇ２は透明な誘電体板の厚さ（ｍ）である。
【００７２】
透明な誘電体板で反射される電磁波の反射係数Γｉ２は、次の式（１４）で求められる値であり、
【００７３】
【数１４】
2007324570.tif 000016
【００７４】
反射係数Γｉ２から、抵抗被膜が形成されていない透明な誘電体板側から電磁波が入射する場合の、電磁波吸収量Ａｉ２は次の（１５）式によって求めることができる。
【００７５】
【数１５】
2007324570.tif 000017
【００７６】
図１に示す透明な誘電体板１、２に板ガラスを用いるときの電磁波吸収量を、例えば、厚みが６ｍｍの板ガラスに抵抗膜を形成し、中空層７の厚みを６ｍｍとしさらに抵抗膜を形成したガラスに対向して配置する板ガラスの厚みを６ｍｍとしたとき、ケース１の場合の電磁波の吸収量は、（７）式によって求めると、図８のように、電磁波の波長に対する吸収量のグラフが得られる。
【００７７】
抵抗膜が形成された板ガラスの厚みを３ｍｍ、５ｍｍ、８ｍｍ、１０ｍｍ、１２ｍｍおよび１５ｍｍの６種類とし、抵抗膜を形成した板ガラスそれぞれに対し、図８のようなグラフを、対向配置する板ガラスを３ｍｍ、５ｍｍ、８ｍｍ、１０ｍｍ、１２ｍｍおよび１５ｍｍとして作成し、２．４５ＧＨｚ及び５．２ＧＨｚの電磁波に対する吸収量が１０ｄＢ以上となる抵抗膜の抵抗範囲を求めると、ケース１については、表１に示す結果が得られ、ケース２については、表２に示す結果が得られた。
【００７８】
表１は（７）式によって求められる吸収量に基づき、また表２は（１５）式によって求められる吸収量に基づいて作成したものである。
【００７９】
表１および表２の作成において、抵抗膜の抵抗値が２ＫΩ／□を越えると、（７）式や（１５）式で求める吸収量と実施例で説明する吸収量の測定値とが異なるので、抵抗膜の上限値は２ＫΩ／□とした。
【００８０】
【表１】
2007324570.tif 000018
【００８１】
【表２】
2007324570.tif 000019
【００８２】
ケース１のほうがケース２よりも、吸収量が１０ｄＢ以上となる板ガラスの厚み範囲、中空層７の厚み範囲の広いことが表１と表２とを比較するとわかる。
【００８３】
表１および表２から、抵抗皮膜が形成される板ガラスの厚みが２〜２０ｍｍの範囲にあり、中空層の厚みが５〜１５ｍｍの範囲にあり、一対の板ガラスのどちらか一方の板ガラスに、２０〜２ｋΩ／□の範囲の抵抗膜が形成されているものは、無線ＬＡＮに用いる電磁波を１０ｄＢ以上吸収する性能を有することがわかる。
【００８４】
特に、表１、表２から、２．４５ＧＨｚの電磁波に対して、（１）抵抗膜を形成した板ガラスの厚みが２ｍｍ以上８ｍｍ未満、中空層７の厚みが５ｍｍ〜１５ｍｍとする場合、また、（２）抵抗膜を形成した板ガラスの厚みが８ｍｍ以上１５ｍｍ未満で、中空層７の厚みが５ｍｍ以上８ｍｍ未満とする場合は、抵抗膜の抵抗範囲が２０〜２ｋΩ／□の範囲で、ケース１とケース２の両方の場合あるいはケース１とケース２のいずれかの場合に対し、１０ｄＢ以上の電磁波の吸収量となるものがあり、好ましい。
【００８５】
また、表１から、（３）抵抗膜を形成した板ガラスの厚みが８ｍｍ以上２０ｍｍ以下で、中空層７の厚みが８ｍｍ以上１５ｍｍ以下で、抵抗膜の表面抵抗値を２０〜６００Ω／□とすることにより、２．４５ＧＨｚの電磁波の吸収量が１０ｄＢ以上となるものがあり、好ましい。
【００８６】
次に、５．２ＧＨｚの電磁波に対しては、表１、表２から、（４）中空層７が５〜１５ｍｍの範囲にあり、抵抗膜を形成した板ガラスの厚みが８ｍｍを超え１５ｍｍ未満の範囲にあり、１００〜２ＫΩ／□の抵抗膜を形成したものは、ケース１とケース２の両方の場合あるいはケース１とケース２のいずれかの場合に対し、１０ｄＢ以上の電磁波の吸収量となるものがあり、好ましい。
【００８７】
また、（５）中空層７の厚みが５ｍｍ〜１５ｍｍの範囲にあり、抵抗膜を形成した板ガラスの厚みが２ｍｍ以上８ｍｍ以下の範囲にあり、２０〜２ＫΩ／□の範囲の表面抵抗値の抵抗膜を形成したものは、５．２ＧＨｚの電磁波を１０ｄＢ以上吸収するものがあり、好ましい。
【００８８】
また、（６）中空層７が５ｍｍ〜１５ｍｍの範囲にあり、抵抗膜を形成した板ガラスの厚みの範囲が１５ｍｍ以上２０ｍｍ以下の範囲にあり、２０〜６００Ω／□の抵抗膜を形成したものは、５．２ＧＨｚの電磁波を１０ｄＢ以上吸収するものがあり、好ましい。
【００８９】
さらに、抗膜が形成されている板ガラスの厚み、中空層の厚みに対して、２０ｄＢ以上（１／１００に減衰）の吸収量となる場合についてみると、２．４５ＧＨｚに対しては、表３のような抵抗膜の表面抵抗値の範囲となり、５．２ＧＨｚに対しては、表４のような抵抗膜の表面抵抗値の範囲となる。
【００９０】
【表３】
2007324570.tif 000020
【００９１】
【表４】
2007324570.tif 000021
【実施例１】
【００９２】
図１に示す構成の電磁吸収板を、誘電体１、２にフロート製造された板ガラスを用いて、表５に示す板ガラスの厚み、中空層７の厚み、抵抗膜の表面抵抗値の異なる、試料１〜４を作製した。中空層７には空気を充填させた。スぺーサには、断面形状が略ロ字状のアルミニウム製のスペーサを用い、中空層の間隔をスペーサのサイズで変えた。
【００９３】
試料１〜４は、ケース１の場合の、無線ＬＡＮの２．４５ＧＨｚ周波数帯に使用するために作製した電磁波吸収板である。
【００９４】
抵抗膜には、ＴｉＯ２膜、Ｃｒ膜およびＳｎＯ２膜をこの順序で、スパッタリング法で成膜したものを用い、抵抗被膜の面積抵抗は、膜厚によって調整した。
【００９５】
作製した電磁波吸収板（試料１〜４）の電磁波吸収性能は、図９に示す、タイムドメイン法を用いたアーチ型測定装置によって測定した。
【００９６】
測定は、ネットワークアナライザ３０を用いて、アーチ型フレーム３３の中に設置された送信アンテナ３２から電磁波を発信し、電磁波吸収板（試料１〜４）３６で反射された電磁波の反射量を、受信アンテナ３２′によりネットワークアナライザで測定する。送信アンテナ３２および受信アンテナ３２′には、共にホーンアンテナを用いた。
【００９７】
電磁波吸収板（試料１〜４）３６については、アルミニウムで作製した金属板の反射量を測定し、次いで電磁波吸収板（試料１〜４）３６の反射量を測定し、金属板の反射量と電磁波吸収板（試料１〜４）３６の反射量との差を、試料１〜４の電磁波吸収量として算出した。
【００９８】
なお、電磁波吸収板（試料１〜４）３６の反射量の測定は、試料１〜４を電磁波吸収性の発泡ポリウレタン製の試料台３５の上に置き、カーボンを練りこんで成型した電磁破吸収体３４で周囲を囲んで測定を行った。
【００９９】
測定された電磁波吸収量を表５に示す。表５には、計算によって求めた電磁波吸収量も示し、計算で求めた電磁波吸収量と測定された電磁波吸収量とは、表５に示すように、よく一致した。
【０１００】
【表５】
2007324570.tif 000022
【０１０１】
なお、測定で、ＴＥ波（電界が入射面に垂直な場合）とＴＭ波（磁界が入射面に垂直な場合）について測定を行ったが、顕著な差はなかった。
【０１０２】
また、垂直入射のみでなく、垂直から４５度の傾けた、斜め入射の場合の測定も行ったが、垂直入射の測定結果と比較して、顕著な差はなかった。
【０１０３】
試料１〜４の電磁波吸収板を用いたボックスを作製し、ノートパソコンをボックス内に設置した。ボックスは、抵抗被膜面を内側にして作製した。
【０１０４】
ボックス内に設置したノートパソコンから、ボックス外に設置したサーバに、周波数２．４５ＧＨｚの周波数帯で無線ＬＡＮの接続を試みたが、接続はできず、サーバからの電磁波がボックス内に透過していないことが確認された。従って、試料１〜４の電磁波吸収板は、実用レベルの電磁波吸収性能を有していることが確認できた。
【実施例２】
【０１０５】
実施例１と同様にして、ケース１の場合の、無線ＬＡＮの５．２ＧＨｚ周波数帯に使用するために、表６に示すような電磁波吸収板（試料５〜８）を作製した。また、実施例１と同様にして、電磁波の吸収量を測定した。
【０１０６】
表６に、計算によって求めた電磁波吸収量と測定された電磁波吸収量とを示すが、両方の値はよく一致した。
【０１０７】
【表６】
2007324570.tif 000023
【実施例３】
【０１０８】
抵抗膜に、ＺｎＯ２膜、Ａｌ膜およびＺｎＯ２膜をこの順序で、スパッタリング法で成膜したものを用いた他は、実施例１と同様にして、ケース２の場合の、無線ＬＡＮの２．４５ＧＨｚ周波数帯に使用するために、表６に示すような電磁波吸収板（試料９〜１１）を作製した。
【０１０９】
実施例１と同様にして、電磁波の吸収量を測定した。表７に、計算によって求めた電磁波吸収量と測定された電磁波吸収量とを示すが、両方の値はよく一致した。
【０１１０】
【表７】
2007324570.tif 000024
【実施例４】
【０１１１】
抵抗膜に、ＺｎＯ２膜、Ａｌ膜およびＺｎＯ２膜をこの順序で、スパッタリング法で成膜したものを用いた他は、実施例１と同様にして、ケース２の場合の、無線ＬＡＮの２．４５ＧＨｚ周波数帯に使用するために、表６に示すような電磁波吸収板（試料１２〜１４）を作製した。
【０１１２】
実施例１と同様にして、電磁波の吸収量を測定した。表８に、計算によって求めた電磁波吸収量と測定された電磁波吸収量とを示すが、両方の値はよく一致した。
【０１１３】
【表８】
2007324570.tif 000025
【図面の簡単な説明】
【０１１４】
【図１】本発明による電磁波吸収板の断面図である。
【図２】抵抗被膜が形成してなる誘電体板が２枚の誘電体板を中間膜で積層してなる、本発明の電磁波吸収板の断面図である。
【図３】抵抗被膜が形成されてない誘電体板が、２枚の誘電体板を中間膜で積層してなる、本発明の電磁波吸収板の断面図である。
【図４】抵抗被膜が形成されてなる誘電体板に電波が到来する場合の、インピーダンスを計算するための等価回路図を作成する、概念図である。
【図５】電波到来方向が図４に示す場合の、インピーダンスを計算するための等価回路図である。
【図６】抵抗被膜が形成されてない誘電体板に電波が到来する場合の、インピーダンスを計算するための等価回路図を作成する、概念図である。
【図７】電波到来方向が図６に示す場合の、インピーダンスを計算するための等価回路図である。
【図８】板ガラスの厚みが６ｍｍ、中空層７の厚みが６ｍｍの場合の抵抗膜の表面抵抗値と電磁波の吸収量との関係を示すグラフである。
【図９】電磁波吸収性能の測定装置を示す図。
【符号の説明】
【０１１５】
１、２  透明な誘電体板
３      接着材
４      スペーサ
５      シーリング材
６      抵抗被膜
７      中空層
１０、１２  透明な誘電体板
１１        中間膜
２０、２２  透明な誘電体板
２１        中間膜
３０    ネットワークアナライザ
３１    電線
３２    送受信アンテナ
３２′  送受信アンテナ
３３    アーチ型フレーム
３４    電磁波吸収体
３５    試料台
３６    電磁波吸収板
【図１】
2007324570.tif 000026
【図２】
2007324570.tif 000027
【図３】
2007324570.tif 000028
【図４】
2007324570.tif 000029
【図５】
2007324570.tif 000030
【図６】
2007324570.tif 000031
【図７】
2007324570.tif 000032
【図８】
2007324570.tif 000033
【図９】
2007324570.tif 000034